(57)【要約】【課題】高い熱伝導性と優れた塗布性を有する熱伝導性グリースを提供する。【解決手段】（Ａ）無機粉末充填剤８５質量％以上９７質量％以下、（Ｂ）基油２質量％以上１４質量％以下、（Ｃ）分散剤０．００１質量％以上１質量％以下、及び（Ｄ）層状化合物、を含有し、前記（Ｄ）層状化合物は、前記（Ｂ）基油１００質量％に対して５質量％以上５５質量％以下であり、ＩＳＯ２２００７−３に基づいて測定された熱伝導率が５．０Ｗ／ｍＫ以上であり、せん断速度が６（１／ｓｅｃ）のときのせん断粘度が３５０Ｐａ・ｓ以上６５０Ｐａ・ｓ以下である、熱伝導性グリースである。【選択図】なし【特許請求の範囲】
【請求項１】
（Ａ）無機粉末充填剤  ８５質量％以上９７質量％以下、
（Ｂ）基油  ２質量％以上１４質量％以下、
（Ｃ）分散剤  ０．００１質量％以上１質量％以下、及び
（Ｄ）層状化合物、を含有し、
前記（Ｄ）層状化合物は、前記（Ｂ）基油１００質量％に対して５質量％以上５５質量％以下であり、
ＩＳＯ２２００７−３に基づいて測定された熱伝導率が５．０Ｗ／ｍＫ以上であり、
せん断速度が６（１／ｓｅｃ）のときのせん断粘度が３５０Ｐａ・ｓ以上６５０Ｐａ・ｓ以下である
熱伝導性グリース。
【請求項２】
（Ｅ）消泡剤をさらに含有し、
前記（Ｅ）消泡剤は、前記（Ｂ）基油１００質量％に対して０．００１質量％以上０．１質量％以下である、
請求項１に記載の熱伝導性グリース。
【請求項３】
前記（Ａ）無機粉末充填剤は、銅、アルミニウム、銀、酸化亜鉛、酸化マグネシウム、酸化アルミニウム、窒化アルミニウム、窒化ホウ素及び炭化ケイ素からなる群から選ばれる少なくとも１種以上である、
請求項１又は２に記載の熱伝導性グリース。
【請求項４】
前記（Ｂ）基油は、鉱油、合成炭化水素油、ジエステル、ポリオールエステル、芳香族系エステル及びフェニルエーテルからなる群から選ばれる少なくとも１種以上である、
請求項１から３のいずれかに記載の熱伝導性グリース。
【発明の詳細な説明】
【技術分野】
【０００１】
本発明は、高い熱伝導率を有する熱伝導性グリースに関する。
【背景技術】
【０００２】
電子機器に使用されている半導体部品の中には、コンピューターのＣＰＵやインバーター、コンバーター等の電源制御用のパワー半導体のように、使用中に発熱を伴う部品が存在する。これらの半導体部品を熱から保護し、正常に機能させるために、発生した熱をヒートシンク等の放熱部品や冷却装置等へ伝導させ放熱する方法が用いられている。
【０００３】
このような方法において、熱伝導性グリースは、半導体部品と放熱部品を密着させるように両者の間に塗布され、半導体部品から発生した熱を放熱部品に効率よく伝導させるために用いられる。近年、これら半導体部品を用いる電子機器の性能向上や小型化・高密度実装化に伴い、発熱密度及び発熱量が増大しており、放熱対策に用いられる熱伝導性グリースにはより高い熱伝導性が求められている。
【０００４】
熱伝導性グリースは、液状炭化水素やシリコーンオイルやフッ素油等の基油に、酸化亜鉛、酸化アルミニウム等の金属酸化物や、窒化ホウ素、窒化ケイ素、窒化アルミニウム等の無機窒化物や、アルミニウムや銅等の金属粉末等、熱伝導率の高い充填剤が多量に分散されたグリース状組成物である。例えば、特許文献１には特定の表面改質剤を配合したものが報告されている。
【先行技術文献】
【特許文献】
【０００５】
【特許文献１】特開２００８−２８０５１６号公報
【発明の概要】
【発明が解決しようとする課題】
【０００６】
ところで、グリースにおいては、液体の潤滑油（基油又はベースオイル）に増ちょう剤と呼ばれる微細な固体を分散させることにより、該グリースを半固体状にして、ちょう度を向上させ、グリースの塗布性を向上させることが知られている。
【０００７】
また、熱伝導性グリースの熱伝導率は、一般に、熱伝導性グリースに含有される充填剤の量が多いほど高くなる。ところが、熱伝導性グリースに含有される充填剤の量が多すぎるとちょう度が低下し、十分な塗布性が得られなくなる。
【０００８】
本発明は、このような状況を鑑み、高い熱伝導性と優れた塗布性を有する熱伝導性グリースを提供することを目的とする。
【課題を解決するための手段】
【０００９】
本発明者らは、鋭意検討を重ねた結果、増ちょう剤として層状化合物を用いて、且つ熱伝導性グリースにおける無機粉末充填剤と層状化合物との含有割合を特定の範囲とすることにより上記課題を解決できることを見出し、本発明を完成するに至った。
【００１０】
本発明の第１の発明は、（Ａ）無機粉末充填剤８５質量％以上９７質量％以下、（Ｂ）基油２質量％以上１４質量％以下、（Ｃ）分散剤０．００１質量％以上１質量％以下、及び（Ｄ）層状化合物、を含有し、前記（Ｄ）層状化合物は、前記（Ｂ）基油１００質量％に対して５質量％以上５５質量％以下であり、ＩＳＯ２２００７−３に基づいて測定された熱伝導率が５．０Ｗ／ｍＫ以上であり、せん断速度が６（１／ｓｅｃ）のときのせん断粘度が３５０Ｐａ・ｓ以上６５０Ｐａ・ｓ以下である、熱伝導性グリースである。
【００１１】
本発明の第２の発明は、第１の発明において、（Ｅ）消泡剤をさらに含有し、前記（Ｅ）消泡剤は、前記（Ｂ）基油１００質量％に対して０．００１質量％以上０．１質量％以下である、熱伝導性グリースである。
【００１２】
本発明の第３の発明は、第１又は第２の発明において、前記（Ａ）無機粉末充填剤は、銅、アルミニウム、銀、酸化亜鉛、酸化マグネシウム、酸化アルミニウム、窒化アルミニウム、窒化ホウ素及び炭化ケイ素からなる群から選ばれる少なくとも１種以上である、熱伝導性グリースである。
【００１３】
本発明の第４の発明は、第１から第３のいずれかの発明において、前記（Ｂ）基油が、鉱油、合成炭化水素油、ジエステル、ポリオールエステル、芳香族系エステル及びフェニルエーテルからなる群から選ばれる少なくとも１種以上である、熱伝導性グリースである。
【発明の効果】
【００１４】
本発明によれば、高い熱伝導性と優れた塗布性を有する熱伝導性グリースを提供することができる。
【発明を実施するための形態】
【００１５】
以下、本発明の具体的な実施形態（以下、「本実施の形態」という）について詳細に説明する。なお、本発明は、以下の実施形態に何ら限定されるものではなく、本発明の目的の範囲内において、適宜変更を加えて実施することができる。また、本明細書において、「〜」との表記は、「以上」「以下」を意味し、「Ｘ：Ｙ〜Ａ：Ｂ」との表記は「Ｘ：Ｙ」及び「Ａ：Ｂ」そのものを含み、「Ｘ：Ｙ」と「Ａ：Ｂ」との間の範囲を意味する。
【００１６】
≪１．熱伝導性グリース≫
本実施の形態に係る熱伝導性グリース（以下、単に「グリース」ともいう）は、無機粉末充填剤を８５質量％以上９７質量％以下、基油を２質量％以上１４質量％以下、分散剤を０．００１質量％以上１質量％以下、そして層状化合物、を含有する。
【００１７】
この熱伝導性グリースにおいて、層状化合物は、基油１００質量％に対して５質量％以上５５質量％以下の割合で含有されており、ＩＳＯ２２００７−３に基づいて測定された熱伝導率が５．０Ｗ／ｍＫ以上であり、せん断速度が６（１／ｓｅｃ）のときのせん断粘度が３５０Ｐａ・ｓ以上６５０Ｐａ・ｓ以下である。
【００１８】
［各成分について］
（Ａ）無機粉末充填剤
無機粉末充填剤は、グリースに含有されることにより、そのグリースに高い熱伝導性を付与する。本実施の形態に係る熱伝導性グリースは、無機粉末充填剤と、後述する層状化合物との含有割合を特定の範囲とすることで、高い熱伝導性と優れた塗布性を有する熱伝導性グリースとなる。
【００１９】
無機粉末充填剤は、基油より高い熱伝導率を有するものであれば特に限定されず、例えば、金属酸化物、無機窒化物、金属（合金も含む）、ケイ素化合物、カーボン材料などの粉末が挙げられる。無機粉末充填剤の種類は、１種類であってもよいし、また２種以上を組み合わせて用いることもできる。
【００２０】
より具体的に、金属酸化物としては、酸化亜鉛、酸化マグネシウム、酸化アルミニウム等を挙げることができる。無機窒化物としては、窒化アルミニウム、窒化ホウ素等を挙げることができる。金属としては、銅、アルミニウム、銀等を挙げることができる。ケイ素化合物としては炭化ケイ素、シリカ等を挙げることができる。カーボン材料としては、ダイヤモンド、グラファイト、フラーレン、カーボンナノチューブ、カーボンナノホーン等を挙げることができる。
【００２１】
無機粉末充填剤としては、電気絶縁性を求める場合には、酸化亜鉛、酸化マグネシウム、酸化アルミニウム、窒化アルミニウム、窒化ホウ素、炭化ケイ素、シリカ、ダイヤモンドなどの、半導体やセラミックなどの非導電性物質の粉末が好ましく、酸化亜鉛、酸化マグネシウム、酸化アルミニウム、窒化アルミニウム、窒化ホウ素、炭化ケイ素、シリカの粉末がより好ましく、酸化亜鉛、酸化アルミニウム、窒化アルミニウムの粉末が特に好ましい。
【００２２】
上記の無機粉末充填剤のなかでも高い熱伝導性を有するという観点から、銅、アルミニウム、銀、酸化亜鉛、酸化マグネシウム、酸化アルミニウム、窒化アルミニウム、窒化ホウ素及び炭化ケイ素からなる群から選ばれる少なくとも１種以上であることが好ましい。また、金属粉末や炭素材料粉末を上記の非導電性物質の粉末と組み合わせて用いることもできる。
【００２３】
また、無機粉末充填剤としては、細粒のみを用いる場合は平均粒径０．１５μｍ以上３μｍ以下の無機粉末を用いることが好ましい。平均粒径を０．１５μｍ以上とすることで、無機粉末充填剤の表面積に対する液体成分（基油等）の割合のバランスがよく、より高いちょう度を得ることができる。一方、（Ａ）無機粉末充填剤の平均粒径を３μｍ以下とすることで、最密充填をしやすくなり、より高い熱伝導率とすることができ、また基油の離油をより効果的に抑制することができる。
【００２４】
ここで、細粒とは、平均粒径が３μｍ未満の粉末を意味し、後述する粗粒とは、平均粒径が３μｍ以上の粉末を意味する。
【００２５】
また、細粒と粗粒を組み合わせる場合には、上記の細粒と、平均粒径５μｍ以上５０μｍ以下の粗粒の無機粉末を組み合わせることができる。この場合には、粗粒の平均粒径を５０μｍ以下とすることで塗膜を薄くし、実装時の放熱性能を一層高めることができる。一方、粗粒の平均粒径は５μｍ以上とすることでより高い熱伝導率を得やすくできる。
【００２６】
細粒と粗粒の組み合わせとする場合、粗粒としては、平均粒径の異なる２種類以上の粉末の組み合わせとすることもできる。この場合にも、熱伝導性グリースの実装時における熱伝導率の観点から、それぞれの粗粒の平均粒径は５μｍ以上５０μｍ以下であることが好ましい。
【００２７】
細粒と粗粒を組み合わせる場合、その質量比（細粒：粗粒）は、２０：８０〜８５：１５の範囲で混合するのが好ましい。また、粗粒を２種類以上組み合わせる場合には、粗粒同士の質量比は特に限定されないが、この場合にも細粒の質量比を、無機粉末充填剤のうち２０％以上８５％以下の範囲とすることが好ましい。細粒と粗粒の質量比を上記範囲とすることで、無機粉末充填剤の表面積と液体成分（基油等）の量のバランスから、高いちょう度を得ることができる。また、粗粒と細粒のバランスが最密充填に適しており、基油の離油をより効果的に抑制することができる。
【００２８】
無機粉末充填剤のグリース中における含有量は、グリース１００質量％に対して８５質量％以上９７質量％以下である。無機粉末充填剤の含有割合が大きいほど、熱伝導性に優れ、グリース１００質量％に対して９０質量％以上９６質量％以下であることがより好ましい。含有割合が８５質量％未満では、熱伝導性グリースの熱伝導性が低くなり、また離油を生じて基油が滲み出す可能性がある。一方、無機粉末充填剤の含有量が９８質量％を超えると、熱伝導性グリースのちょう度が低くなり十分な塗布性を保てなくなり、熱伝導性グリースを調製できなくなることがある。
【００２９】
（Ｂ）基油
基油は、グリースに含有されることにより、熱伝導性グリースに潤滑性を付与する。
【００３０】
基油としては、種々の基油が使用でき、例えば鉱油、合成炭化水素油、ジエステル、ポリオールエステル、芳香族系エステル、フェニルエーテル等などが挙げられる。
【００３１】
鉱油としては、例えば、鉱油系潤滑油留分を溶剤抽出、溶剤脱ロウ、水素化精製、水素化分解、ワックス異性化などの精製手法を適宜組み合わせて精製したもので、１５０ニュートラル油、５００ニュートラル油、ブライトストック、高粘度指数基油などを用いることができる。基油に用いられる鉱油は、高度に水素化精製された高粘度指数基油が好ましい。
【００３２】
合成炭化水素油としては、例えば、エチレンやプロピレン、ブテン、及びこれらの誘導体などを原料として製造されたアルファオレフィンを、単独又は２種以上混合して重合したものが挙げられる。アルファオレフィンとしては、炭素数６以上１４以下のものが好ましく挙げられる。
【００３３】
合成炭化水素油の具体例としては、１−デセンや１−ドデセンのオリゴマーであるポリアルファオレフィン（ＰＡＯ）や、１−ブテンやイソブチレンのオリゴマーであるポリブテン、エチレンやプロピレンとアルファオレフィンのコオリゴマー等が挙げられる。また、アルキルベンゼンやアルキルナフタレン等を用いることもできる。
【００３４】
ジエステルとしては、アジピン酸、アゼライン酸、セバシン酸、ドデカン二酸等の二塩基酸のエステルが挙げられる。二塩基酸としては、炭素数４以上３６以下の脂肪族二塩基酸が好ましい。エステル部を構成するアルコール残基は、炭素数４以上２６以下の一価アルコール残基が好ましい。
【００３５】
ポリオールエステルとしては、従来から高温用潤滑油の基油として用いられてきたものを用いることができる。特に、ポリオールエステルのアルコール成分がジペンタエリスリトール、ペンタエリスリトール、トリメチロールプロパン又はネオペンチルグリコールであるものが好適に用いられる。
【００３６】
ポリオールエステルの酸成分は、特に限定されないが、潤滑油の粘度が所望の範囲になるように適宜選択できる。酸成分としては、炭素数７以上１０以下の直鎖状もしくは分岐鎖状の飽和又は不飽和の脂肪酸などが使用でき、分岐鎖状の脂肪酸がより好適に用いられる。具体的には、ヘプタン酸、オクタン酸、ノナン酸、デカン酸、２−エチルペンタン酸、２，２−ジメチルペンタン酸、２−エチル−２−メチルブタン酸、２−メチルヘプタン酸、２−エチルヘキサン酸、２−プロピルペンタン酸、２，２−ジメチルへキサン酸、２−エチル−２−メチルヘプタン酸、２−メチルオクタン酸、２，２−ジメチルヘプタン酸、３，５，５−トリメチルヘキサン酸、２，２−ジメチルオクタン酸等を挙げることができる。特に、３，５，５−トリメチルヘキサン酸が耐熱性に優れているため好ましい。
【００３７】
芳香族系エステルについては、その芳香族カルボン酸成分として、フタル酸、４−ｔ−ブチルフタル酸、イソフタル酸、テレフタル酸、トリメリット酸、トリメシン酸、ピロメリット酸、ナフタレンジカルボン酸、ビフェニルジカルボン酸、４,４’−チオビス安息香酸などの芳香族カルボン酸、又はその無水物及びその芳香族カルボン酸とメタノール、エタノール等の炭素数１以上４以下の低級アルコールエステルが例示される。これらの芳香族カルボン酸成分の中では、特に、フタル酸、イソフタル酸、テレフタル酸、トリメリット酸、及びピロメリット酸が推奨される。また、チェーン用潤滑油として非常に厳しい高温条件で使用される場合には、高粘度で蒸発損失の少ないエステルを提供するトリメリット酸、トリメシン酸、又はピロメリット酸を用いることが好ましい。
【００３８】
芳香族系エステルを構成するアルコール成分としては、炭素数４以上１８以下の直鎖状もしくは分岐鎖状のアルキル基を有する脂肪族一価アルコールが好ましい。具体的には、３，５，５−トリメチルヘキサノール、ｎ−ブチルアルコール、イソブチルアルコール、ｎ−アミルアルコール、イソアミルアルコール、ｎ−ヘキサノール、イソヘキサノール、ｎ−ヘプタノール、イソヘプタノール、ｎ−オクタノール、イソオクタノール、２−エチルヘキサノール、ｎ−ノナノール、イソノナノール、ｎ−デカノール、イソデカノール、ｎ−ウンデカノール、イソウンデカノール、ｎ−ドデカノール、イソドデカノール、ｎ−トリデカノール、イソトリデカノール、ｎ−テトラデカノール、イソテトラデカノール、ｎ−ペンタデカノール、イソペンタデカノール，ｎ−デキサデカノール、イソヘキサデカノール、ｎ−オクタデカノール、イソオクタデカノール等が例示させる。また、これらのアルコールの代わりに、その酢酸エステル等の低級アルキルエステルを用いることも可能である。これらの一価アルコールの中では、特に２−エチルヘキサノール及び３，５，５−トリメチルヘキサノールを用いることが好ましい。
【００３９】
好ましい芳香族エステルとしては、フタル酸ジ（３，５，５−トリメチルヘキシル）、イソフタル酸ジ（３，５，５−トリメチルヘキシル）、トリメリット酸トリ（３，５，５−トリメチルヘキシル）、トリメシン酸トリ（３，５，５−トリメチルヘキシル）、ピロメリット酸テトラ（３，５，５−トリメチルヘキシル）、フタル酸ジ（２−エチルヘキシル）、イソフタル酸ジ（２−エチルヘキシル）、トリメリット酸トリ（２−エチルヘキシル）、トリメシン酸トリ（２−エチルヘキシル）、ピロメリット酸テトラ（２−エチルヘキシル）があり、この中でも特にトリメリット酸トリ（３，５，５−トリメチルヘキシル）及びトリメリット酸トリ（２−エチルヘキシル）が好ましい。
【００４０】
フェニルエーテルとしては、モノアルキル化ジフェニルエーテル、ジアルキル化ジフェニルエーテルなどのアルキル化ジフェニルエーテルや、モノアルキル化テトラフェニルエーテル、ジアルキル化テトラフェニルエーテルなどのアルキル化テトラフェニルエーテル、ペンタフェニルエーテル、モノアルキル化ペンタフェニルエーテル、ジアルキル化ペンタフェニルエーテルなどのアルキル化ペンタフェニルエーテルなどが挙げられる。
【００４１】
基油のグリース中における含有量は、熱伝導性グリース１００質量％に対して２質量％以上１４質量％以下である。熱伝導性グリース１００質量％に対して２質量％未満であると熱伝導性グリースに潤滑性を付与することが困難となることがある。熱伝導性グリース１００質量％に対して１４質量％超であると、相対的に無機粉末充填剤の含有量が低下し、熱伝導性グリースの熱伝導性が低下することがある。
【００４２】
上記の基油の中でも固化し難く、蒸発損失が小さく、高温安定性に優れることから、ポリオールエステルと芳香族系エステルを用いることが好ましい。基油としてポリオールエステルと芳香族系エステルを用いる場合には、基油中におけるポリオールエステル及び芳香族系エステルの含有量は、基油１００質量％に対してポリオールエステルは６９質量％以上８５質量％以下が好ましく、芳香族系エステルは５質量％以上２０質量％以下が好ましい。ポリオールエステルの含有量が６９質量％より少ないとスラッジ量が増加し、８５質量％を超えると芳香族系エステルを十分に組み合わせることができなくなることがある。また、芳香族系エステルの含有量が５質量％よりも少ない場合、望ましい初期耐蒸発性が得られなくなることがある。また、芳香族系エステルの含有量が２０質量％よりも多くなると、スラッジ量が多くなることがある。
【００４３】
（Ｃ）分散剤
分散剤は、熱伝導性グリース内の固体成分（例えば、無機粉末充填剤や層状化合物）を分散させるための成分である。
【００４４】
本実施の形態に係る熱伝導性グリースにおいては、熱伝導性グリース１００質量％に対して分散剤を０．００１質量％以上１質量％以下の割合で含有する。分散剤の含有量が０．００１質量％未満であると、良好な分散安定性を得ることが困難になりグリース化できないことがある。一方、分散剤の含有量が１質量％を超えても、分散効果としては飽和し含有量に見合った効果が得られない。また、分散剤の含有量が１質量％を超えると、熱伝導性グリースのちょう度が低下するおそれがある。
【００４５】
分散剤としては、上述した無機充填剤粉末と後述の層状化合物とを基油中に分散させることが可能なものであれば特に限定されず、例えば高分子系分散剤が挙げられる。このような高分子系分散剤としては、塩基性高分子系分散剤、酸性高分子系分散剤、中性高分子系分散剤等が挙げられる。また、高分子系分散剤を構成する高分子化合物の主骨格として、アクリル系、ポリリン酸エステル系、ポリエステル系（但し、ポリリン酸エステル系を除く。以下同じ。）、ポリエーテル系、ウレタン系、シリコーン系等の構造を有するものを使用することができる。
【００４６】
具体的に、高分子系分散剤としては、Ｄｉｓｐｅｒｂｙｋ（登録商標）−１０１、１０２、１０３、１０７、１０８、１０９、１１０、１１１、１１２、１１６、１３０、１４０、１４２、１４５、１５４、１６１、１６２、１６３、１６４、１６５、１６６、１６７、１６８、１７０、１７１、１７４、１８０、１８１、１８２、１８３、１８４、１８５、１９０（以上、ビックケミー社製）；ＥＦＫＡ（登録商標）４００８、４００９、４０１０、４０１５、４０２０、４０４６、４０４７、４０５０、４０５５、４０６０、４０８０、４４００、４４０１、４４０２、４４０３、４４０６、４４０８、４３００、４３３０、４３４０、４０１５、４８００、５０１０、５０６５、５０６６、５０７０、７５００、７５５４（以上、チバ・スペシャルティ・ケミカルズ社製）；ＳＯＬＳＰＥＲＳＥ（登録商標）−３０００、９０００、１３０００、１６０００、１７０００、１８０００、２００００、２１０００、２４０００、２６０００、２７０００、２８０００、３２０００、３２５００、３２５５０、３３５００、３５１００、３５２００、３６０００、３６６００、３８５００、４１０００、４１０９０、２００００（以上、ルーブリゾール社製）；アジスパー（登録商標）ＰＡ−１１１、ＰＢ７１１、ＰＢ８２１、ＰＢ８２２、ＰＢ８２４（味の素ファインテクノ社製）等が市販されており、好適に用いることができる。
【００４７】
分散剤のグリース中における含有量としては、上述したとおり、熱伝導性グリース１００質量％に対して０．００１質量％以上１質量％以下とし、０．００５質量％以上０．８質量％以下であることが好ましく、０．０１１質量％以上０．５質量％以下であることがより好ましい。
【００４８】
（Ｄ）層状化合物
層状化合物とは、主に層状粘土鉱物である板状結晶又は板状形態の化合物である。本発明者らの研究により無機粉末充填剤と層状化合物との含有割合を特定の範囲とした熱伝導性グリースであれば、高い熱伝導性と優れた塗布性を有する熱伝導性グリースであることが見出された。
【００４９】
具体的に、層状化合物としては、ベントナイト、マイカ、カオリン等の層状粘土鉱物を例示することができる。その中でも特に、ベントナイトを用いることが好ましい。特にベントナイトは、グリースのちょう度を向上させる増ちょう剤として作用して熱伝導性グリースの塗布性を向上させることができるとともに、熱伝導性をより向上させることができる。
【００５０】
また、層状化合物としては、基油に混合させ分散させることから、有機処理されたものであることが好ましい。有機修飾させるための化合物としては、例えば、ステアリン酸、オレイン酸等のアミン塩が挙げられる。
【００５１】
層状化合物の含有量は、基油１００質量％に対して５質量％以上５５質量％以下である。層状化合物の含有量が５質量％以上であることにより、熱伝導率を高めることができるとともに、ちょう度を適切に調整でき塗布性を向上させることができる。
【００５２】
また、層状化合物の含有量は、基油１００質量％に対して１０質量％以上であることが好ましく、１５質量％以上であることがより好ましい。また、層状化合物の含有量は、基油１００質量％に対して５０質量％以下であることが好ましく、３０質量％以下であることがより好ましい。
【００５３】
（Ｅ）消泡剤
本実施の形態に係る熱伝導性グリースにおいては、さらに消泡剤を含有させることができる。消泡剤とは、グリースの製造過程中に混入した気泡を除去するための成分である。熱伝導性グリースにおいて、消泡剤を含有させることにより、熱伝導性をより効果的に向上させることができる。
【００５４】
具体的に、消泡剤としては、ポリメチルシロキサンなどのシリコーンオイルを挙げることができる。
【００５５】
また、消泡剤の含有量は、基油１００質量％に対して０．００１質量％以上であることが好ましく、０．００５質量％以上であることがより好ましい。消泡剤物の含有量が０．００１質量％以上であることにより、気泡をより効果的に除去することができ、熱伝導性を向上させることができる。なお、消泡剤の含有量の上限値は、特に制限はないが、基油への溶解の観点から基油１００質量％に対して１質量％以下であることが好ましく、０．０５質量％以下であることがより好ましい。
【００５６】
（Ｆ）その他の成分
本実施の形態に係る熱伝導性グリースにおいては、必要に応じて、上記の（Ａ）〜（Ｅ）の各成分の他の成分（その他の成分）を含有してもよい。その他の成分としては、防錆剤、腐食防止剤、増粘剤、極圧剤等を挙げることができる。
【００５７】
防錆剤としては、スルホン酸塩、カルボン酸、カルボン酸塩等の化合物を用いることができる。腐食防止剤としては、例えばベンゾトリアゾール及びその誘導体等の化合物、チアジアゾール系化合物を用いることができる。増粘剤としては、ポリブテン、ポリメタクリレート、石油ワックス、ポリエチレンワックス、等が挙げられる。
【００５８】
極圧剤としては、リン系極圧剤やホウ素含有極圧剤を挙げることができる。リン系極圧剤としては、アミンＣ１１以上１４以下の側鎖アルキル、モノヘキシル及びジヘキシルフォスフェート混合物などを挙げることができる。ホウ素含有極圧剤としては、ホウ素含有アミン、４ホウ酸カリウム、アルカリ金属のホウ酸塩、アルカリ土類金属のホウ酸塩、遷移金属の安定ホウ酸塩、ホウ酸からなる群から選択される少なくとも１種であることが好ましい。ホウ素含有極圧剤は、ホウ素元素を含有してなる。
【００５９】
その中でも、本実施の形態に係る熱伝導性グリースにおいては、ホウ素含有極圧剤を含有させることにより、熱伝導性グリースを長期間使用しても流動性を維持することができ、塗布性をより一層に高めることができる。グリース中の基油は、長期間使用することによって酸化し、あるいは重合することにより重合物等の不純物が発生することがある。そして、基油に由来するその不純物同士が凝集することでグリースが増粘し、流動性が低下する。このとき、ホウ素含有極圧剤を含有する熱伝導性グリースであれば、基油に由来する不純物をグリース中に分散させ可溶化させることが可能となり、グリースの増粘を抑制することができる。
【００６０】
ホウ素含有極圧剤のグリース中における含有量は、グリース１００質量％に対して０．１質量％以上であることが好ましく、０．２質量％以上であることがより好ましく、０．５質量％以上であることが特に好ましい。また、グリース１００質量％に対して５．５質量％以下であることが好ましく、５．２質量％以下であることがより好ましく５．０質量％以下であることが特に好ましい。
【００６１】
ホウ素含有極圧剤の含有量に関して、無機粉末充填剤１００質量％に対する含有量としては、０.０２質量％以上であることが好ましく、０．０３質量％以上であることがより好ましく、０．０５質量％以上であることが特に好ましい。また、無機粉末充填剤１００質量％に対して、０．３０質量％以下であることが好ましく、０．２９質量％以下であることがより好ましく、０．２６質量％以下であることが特に好ましい。ホウ素含有極圧剤の含有量が、無機粉末充填剤１００質量％に対して０.０２質量％以上０．３０質量％以下であることにより、熱伝導性グリースの流動性をより効果的に維持することができる。
【００６２】
なお、ホウ素含有極圧剤は、酸化防止剤と併用してもよい。熱伝導性及びちょう度を高く維持しながら、熱安定性を高めることができる。また、耐湿性を高め、高湿環境における劣化を抑制することもできる。
【００６３】
［グリースの性状について］
本実施の形態に係る熱伝導性グリースのちょう度としては特に限定されないが、通常の環境における使用の観点から、２００以上であることが好ましく、２５０以上であることがより好ましく、３００以上であることが更に好ましく、３３０以上であることが特に好ましい。熱伝導性グリースのちょう度は、熱伝導性グリースの塗布性、拡がり性、付着性、離油を抑制する等の観点から２５０以上４００以下であることがより好ましく、３００以上４００以下であることがさらに好ましく、３３０以上４００以下であることが特に好ましい。
【００６４】
特に、本実施の形態に係る熱伝導性グリースは、増ちょう剤として層状化合物を用い、且つグリース中において特定の割合で無機粉末充填剤と層状化合物とが含有されている。これにより、熱伝導性グリースの熱伝導率が５．０Ｗ／ｍＫ以上となり、更にせん断速度が６（１／ｓｅｃ）のときのせん断粘度が３５０Ｐａ・ｓ以上６５０Ｐａ・ｓ以下になることを可能にした。
【００６５】
これは、層状化合物は、グリースの塗布性を向上させる増ちょう剤としての機能を有すると同時に無機粉末充填剤と同様にグリースに高い熱伝導性を付与するためであると考えられる。無機粉末充填剤と層状化合物との含有割合を特定の範囲とすることにより、熱伝導性グリースに高い熱伝導性と優れた塗布性を同時に付与することができる。
【００６６】
≪２．熱伝導性グリースの製造方法≫
本実施の形態に係る熱伝導性グリースは、各成分を混合することにより製造する。製造方法としては、均一に成分を混合できれば特に限定されず、一般的なグリースの製造方法を採用することができる。
【００６７】
具体的に、製造方法としては、プラネタリーミキサー、自転公転ミキサーなどにより混練りを行い、グリース状にした後、さらに三本ロールにて均一に混練りする方法を用いることができる。
【実施例】
【００６８】
以下、本発明の実施例及び比較例を示して、本発明についてより具体的に説明する。なお、本発明は以下の実施例によって何ら限定されるものではない。
【００６９】
≪実施例１、２及び比較例１、２≫
［試薬］
実施例及び比較例に用いた各成分について以下に示す。
（Ａ）無機粉末充填剤
酸化亜鉛：平均粒径０．６μｍ（表１中「酸化亜鉛１」と表記。）
酸化亜鉛：平均粒径１１μｍ（表１中「酸化亜鉛２」と表記。）
なお、各無機粉末充填剤の平均粒径は、粒子径分布測定装置（島津製作所製  ＳＡＬＤ−７０００）を用いてレーザー回折散乱法にて測定した。
（Ｂ）基油
ジペンタエリスリトールイソノナン酸エステル（表１中「基油１」と表記。）
トリメリット酸トリ（２−エチルヘキシル）エステル（表１中「基油２」と表記。）
トリメリット酸トリ（３，５，５−トリメチルヘキシル）エステル（表１中「基油３」と表記。）
（Ｃ）分散剤
高級脂肪酸エステル
（Ｄ１）層状化合物
有機処理ベントナイト
（Ｄ２）増ちょう剤
ステアリン酸Ｌｉ
（Ｅ）消泡剤
シリコーンオイル
（Ｆ）酸化防止剤
ｐ，ｐ’−ジオクチルジフェニルアミン（表１中「アミン系」と表記）
（３，５−ジ−ｔｅｒｔ−ブチル−４−ヒドロキシフェニル）プロピオン酸ｎ−ノニル（表１中「フェノール系」と表記）
ビス（２−メチル−４−（３−ｎ−アルキルチオプロピオニルオキシ）−５−ｔ−ブチルフェニル）スルフィド（表１中「チオエーテル系」と表記）
【００７０】
［熱伝導性グリースの調製］
下記表に示す含有割合となるように、（Ｂ）基油に、（Ｃ）分散剤と、（Ｆ）酸化防止剤と、（Ｄ）層状化合物と、（Ｅ）消泡剤とを溶解した後、（Ａ）無機粉末充填剤とともに自公転ミキサーで撹拌し、実施例、比較例の熱伝導性グリースを調製した。
【００７１】
［評価］
実施例及び比較例の熱伝導性グリースについて、以下の手順にしたがい、グリース化の可否、粘度、熱伝導率を評価した。
（グリース化の可否）
グリース化の可否は、上記により製造した熱伝導性グリースを目視で確認をし、グリース化の可否を確認した。グリース化できた場合を「可」とし、グリース化できなかった場合を「不可」とした。
【００７２】
（せん断粘度）
上記により製造した熱伝導性グリース（グリース）を粘度計（Ａｎｔｏｎ  Ｐａｒｒ社製  Ｐｈｙｓｉｘａ  ＭＣＲ５０１）を用いて室温にてせん断速度が６（１／ｓｅｃ）ときのせん断粘度を測定した。
【００７３】
（熱伝導率）
上記により製造した熱伝導性グリース（グリース）を京都電子工業社製迅速熱伝導率計ＱＴＭ−５００を用いて室温にて測定した。
【００７４】
［結果］
下記表１に、各実施例及び比較例の熱伝導性グリースの組成と評価結果を示す。
【００７５】
【表１】
2020002204.tif 000002
（表１中の成分（Ａ）〜（Ｆ）の成分量は、熱伝導性グリース（グリース）１００質量％に対する「質量％」を意味する。）
【００７６】
表より、層状化合物であるベントナイトを含有させ、その層状化合物と無機粉末充填剤とを所定の割合で含有させた実施例１及び２のグリースでは、高い熱伝導性を有するとともに、せん断粘度も維持されて優れた塗布性を有するものであった。
【００７７】
一方、層状化合物の代わりにステアリン酸Ｌｉを含有させた比較例１、層状化合物や増ちょう剤を含まない比較例２のグリースでは、熱伝導率については実施例の熱伝導性グリースとほぼ同等であったものの、せん断粘度が高くなってしまい、塗布性が損なわれた。